(57)【要約】【課題】望ましい数のケイ素原子が連なった直鎖ポリシランの製造方法を提供する。【解決手段】本発明のポリシランの製造方法は、Ｒ１Ｒ２Ｒ３Ｓｉ（Ｒ４Ｒ５Ｓｉ）ｍＭ 、（ここで、ｍは０〜１０であり、Ｒ１はアリール基であり、Ｒ２、Ｒ３、Ｒ４、およびＲ５は、それぞれ独立に、炭素数１〜１０のアルキル基を表し、Ｍはアルカリ金属である）で表されるシリル（アルカリ金属）に、ヒドリド基を持つアルコキシシランを添加し、求核付加（置換）反応とアルカリ金属アルコキシドの脱離によって、Ｒ１Ｒ２Ｒ３Ｓｉ（Ｒ４Ｒ５Ｓｉ）ｍ＋１Ｈ 、で表されるポリシランを製造することを特徴とする。【選択図】図１
2018145139.tif 000002
【特許請求の範囲】
【請求項１】
ポリシランの製造方法であって、
式（１）：
Ｒ１Ｒ２Ｒ３Ｓｉ（Ｒ４Ｒ５Ｓｉ）ｍＭ      （１）、
（ここで、ｍは０〜１０であり、Ｒ１はアリール基であり、Ｒ２、Ｒ３、Ｒ４、およびＲ５は、それぞれ独立に、炭素数１〜１０のアルキル基を表し、Ｍはアルカリ金属である）で表されるシリル（アルカリ金属）に、ヒドリド基を持つアルコキシシランを添加し、求核付加（置換）反応とアルカリ金属アルコキシドの脱離によって、
式（２）：
Ｒ１Ｒ２Ｒ３Ｓｉ（Ｒ４Ｒ５Ｓｉ）ｍ＋１Ｈ      （２）
で表されるポリシランを製造することを特徴とする、
ポリシランの製造方法。
【請求項２】
前記式（２）：
Ｒ１Ｒ２Ｒ３Ｓｉ（Ｒ４Ｒ５Ｓｉ）ｍ＋１Ｈ      （２）
で表されるポリシランに、シリル（アルカリ金属）を作用させ、酸塩基平衡反応に基づく不均化反応によってヒドリド基の脱プロトン化を行い、
式（３）：
Ｒ１Ｒ２Ｒ３Ｓｉ（Ｒ４Ｒ５Ｓｉ）ｍ＋１Ｍ      （３）
で表されるシリル（アルカリ金属）を製造する工程をさらに備えており、
前記式（３）で表されるシリル（アルカリ金属）を用いて、前記求核付加（置換）反応と前記アルカリ金属アルコキシドの脱離を行って、望む数のケイ素原子が連なった直鎖ポリシランを製造することを特徴とする請求項１記載のポリシランの製造方法。
【請求項３】
前記求核付加（置換）反応とアルコキシ（アルカリ金属）の脱離とを、アルゴン雰囲気下の摂氏−１０度以上−５度以下の温度で行なうことを特徴とする請求項１または２記載のポリシランの製造方法。
【発明の詳細な説明】
【技術分野】
【０００１】
本発明は、ポリシランの製造方法に関する。特に、脱プロトン化と求核付加（置換）反応サイクルを繰り返して、長鎖のケイ素結合を含むポリシランを製造する方法に関する。
【背景技術】
【０００２】
ポリシランとは、主鎖がケイ素−ケイ素結合からなる高分子化合物である。ポリシランは、主鎖の長さに応じて独自の光反応性や導電性を示すため、フォトレジスト材料、半導体材料、導電体材料、光―光混合器や光逓倍器などに用いられる非線形光学材料、あるいはセラミック材料などへの応用が期待されている。
【０００３】
必要な特性のポリシランを得るために、主鎖を構成するケイ素数を制御して、特定の構造のポリシランを効率よく作成する技術が求められている。特に、単分散組成を持つ直鎖高分子量のポリマーを選択的に合成することが求められている。
【０００４】
ケイ素の電気陰性度は１．７であり、炭素の電気陰性度の２．５よりも低い。このため、シランからの脱プロトン化技術は、炭素の脱プロトン化技術よりも知られていない。また、従来、ポリシランは、ジハロシランのアルカリ金属による還元脱ハロゲンカップリング重合法や遷移金属触媒によるシランからの脱水素カップリング重合によって製造されている。しかしながらこれらの方法では、所望の数のケイ素原子が連なった化合物を得ることは困難であった。
【０００５】
特許文献１には、ビフェニルでマスクされたジシレンにケイ素アニオン種、酸素アニオン種、フッ素アニオン種を重合開始剤としてポリシランを製造する方法が記載されている。特許文献１の製造方法ではケイ素ユニットがＳｉ−Ｓｉとして導入されるが、原料のビフェニルでマスクされたジシレンの合成が困難であることと、重合数の制御が困難であるという解決すべき課題がある。特許文献２には、メタロセン遷移金属触媒を用いて脱水素カップリング重合により、ハロゲン元素を含まないポリシランを製造する技術が開示されている。特許文献に開示される製造方法では、得られる直鎖ポリシランは触媒の活性や反応条件によって左右される。
【０００６】
特許文献３には、メタロセン遷移金属触媒を用いる脱水素カップリング重合により、ハロゲン元素を含まないポリシランを製造する方法が開示されている。特許文献３の製造方法では、得られる直鎖ポリシランの分子構造は、触媒の活性や反応条件によって左右される。特許文献４には、ω−位に脱離基を持つアルキル基を側鎖に持つシロキサンリンカーにオリゴシリルリチウムを求核付加（置換）反応させることで（オリゴシリル）（オリゴアルキル）シロキシ基を導入してポリシランを製造する方法が開示されている。特許文献４のポリシランの製造方法は、反応に用いるオリゴシリルリチウムの長さにより化合物のケイ素数が制限を受ける。
【０００７】
非特許文献１は、従来法である脱ハロゲン還元縮合法によってポリシランを合成し、その物理的な特性について明らかにした論文である。予想通りに吸収波長の長波長化が起こることが開示されている。
【０００８】
非特許文献２および３は、分子内に脱離基となるアルコキシ基、アミノ基、アルキルチオ基などをもつケイ素アニオン種の化合物について、金属―金属置換やヘテロ原子―金属置換による合成法、特性や反応がまとめられた総説である。
【０００９】
非特許文献４および５は、ケイ素上のヒドリド基を脱プロトン化し、さらに求電子剤および金属化合物と反応させる技術を開示した論文である。ケイ素上にさらに３つのケイ素官能基を有することで、脱プロトン化が容易に可能となったことが示されている。
【先行技術文献】
【特許文献】
【００１０】
【特許文献１】特開平０３−９１５３７号公報
【特許文献２】特開平０７−２５２３６３号公報
【特許文献３】特許第３１５４８４９号公報
【特許文献４】特許第３４５２７８６号公報
【非特許文献】
【００１１】
【非特許文献１】Ｏｂａｔａ，  Ｋ．；  Ｋｉｒａ，  Ｍ．「Ｓｙｎｔｈｅｓｉｓ，ｓｔｒｕｃｔｕｒｅ，ａｎｄ  ｓｐｅｃｔｒｏｓｃｏｐｉｃ  ｐｒｏｐｅｒｔｉｅｓ  ｏｆ  ｐｅｒｈｅｘｙｌｏｌｉｇｏｓｉｌａｎｅｓ」  Ｏｒｇａｎｏｍｅｔａｌｌｉｃｓ，  １９９９，  １８，  ２２１６−２２２２．
【非特許文献２】河内  敦，玉尾  皓平「窒素，酸素，硫黄官能基を有するケイ素アニオン種の合成，構造反応」有機合成化学協会誌、２００１年５９卷８９２−９０３ページ
【非特許文献３】Ｔａｍａｏ，  Ｋ．；  Ｋａｗａｃｈｉ，  Ａ．；  Ａｓａｈａｒａ，Ｍ．；  Ｔｉｓｈｉｍｉｔｓｕ，  Ａ．「Ｒｅｃｅｎｔ  ｄｅｖｅｌｏｐｍｅｎｔｓ  ｓｉｌｉｃｏｎ  ｉｎｔｅｒｅｌｅｍｅｎｔ  ｌｉｎｋａｇｅ：  ｔｈｅ  ｃａｓｅ  ｏｆ  ｆｕｎｃｔｉｏｎａｌｉｚｅｄ  ｓｉｌｙｌｌｉｔｈｉｕｍ，  ｓｉｌｙｌｅｎｏｉｄ  ａｎｄ  ｓｉｌａ−ｙｌｉｄｅ」  Ｐｕｒｅ  Ａｐｐｌ．  Ｃｈｅｍ．  １９９９，  ７１，  ３９３−４００．
【非特許文献４】Ｋｌｉｎｋｈａｍｍｅｒ，  Ｋ．  Ｗ．「Ｔｒｉｓ（ｔｒｉｍｅｔｈｙｌｓｉｌａｎｉｄｅｓ）  ｏｆ  ｔｈｅ  Ｈｅａｖｉｅｒ  Ａｌｋａｌｉ  Ｍｅｔａｌｓ  −  Ａ  Ｓｔｒｕｃｔｕｒａｌ  Ｓｔｕｄｙ」  Ｃｈｅｍ．  Ｅｕｒ．  Ｊ．  １９９７，  ３，  １４１８−１４３１．
【非特許文献５】Ｆｒａｎｋ，  Ｄ．；  Ｂａｕｍｇａｒｔｎｅｒ，  Ｊ．；  Ｍａｒｓｃｈｎｅｒ，  Ｃ．「Ｆｉｒｓｔ  ｓｕｃｃｅｓｓｆｕｌ  ｒｅａｃｔｉｏｎ  ｏｆ  ａ  ｓｉｌｙｌ  ａｎｉｏｎ  ｗｉｔｈ  ｈａｆｎｉｕｍ  ｔｅｔｒａｃｈｌｏｒｉｄｅ」  Ｃｈｅｍ．  Ｃｏｍｍｕｎ．  ２００２，  １１９０−１１９１．
【発明の概要】
【発明が解決しようとする課題】
【００１２】
これまで知られているポリシランの製造方法では、比較的主鎖の短いポリシランが主に製造されている。そこで、より長鎖のポリシランを効率的に合成する方法が求められている。また、ケイ素の結合数を制御して、オリゴシランから長鎖のポリシランまで、望む数のケイ素原子が連なったポリシランを製造する技術が求められている。本発明はかかる実情に鑑みてなされものであって、望む数のケイ素原子が連なったポリシランを効率よく安全且つ容易に製造する製造方法を提供することを解決すべき課題としてなされたものである。
【課題を解決するための手段】
【００１３】
本発明のポリシランの製造方法は、
Ｒ１Ｒ２Ｒ３Ｓｉ（Ｒ４Ｒ５Ｓｉ）ｍＭ      （式１）
で表されるシリル（アルカリ金属）に、ヒドリド基を持つアルコキシシランを添加する。ここで、ｍは０〜１０であり、Ｒ１はアリール基であり、Ｒ２、Ｒ３、Ｒ４、およびＲ５は、それぞれ独立に、炭素数１〜１０のアルキル基を表し、Ｍはアルカリ金属である。そして、求核付加（置換）反応とアルカリ金属アルコキシドの脱離によって、
Ｒ１Ｒ２Ｒ３Ｓｉ（Ｒ４Ｒ５Ｓｉ）ｍ＋１Ｈ      （式２）
で表されるポリシランを製造することを特徴とする。
【００１４】
本発明のポリシランの製造方法は、シランの脱プロトン化と、これに引き続く求核付加によるケイ素−ケイ素結合しているケイ素原子を増やし、の伸長を行うことを特徴とする。シリル（アルカリ金属）にヒドリド基を持つアルコキシシランを加えると、まず求核付加（置換）反応が起こり、これに引き続いてアルカリ金属アルコキシドが脱離する。その結果、結合しているケイ素の数が１増えたポリシランを製造することができる。
【００１５】
本発明のポリシランの製造方法は、さらに、
Ｒ１Ｒ２Ｒ３Ｓｉ（Ｒ４Ｒ５Ｓｉ）ｍ＋１Ｈ      （式２）
で表されるポリシランに、シリル（アルカリ金属）を作用させ、酸塩基反応に基づく不均化反応によってヒドリド基の脱プロトン化を行い、
Ｒ１Ｒ２Ｒ３Ｓｉ（Ｒ４Ｒ５Ｓｉ）ｍ＋１Ｍ      （式３）
で表されるシリル（アルカリ金属）を製造する工程をさらに備えている。そして、式（３）で表されるシリル（アルカリ金属）を用いて、前記求核付加（置換）反応と前記アルカリ金属アルコキシドの脱離を行って、望む数のケイ素原子が連なった直鎖ポリシランを製造することを特徴とする。
【００１６】
本発明のポリシランの製造方法は、シリル（アルカリ金属）が存在することで、シリル（アルカリ金属）がポリシランに対して塩基として作用し、ポリシランは酸塩基反応に基づく不均化反応を起こす。ポリシランのヒドリド基が脱プロトン化されてアニオン種であるシリル（アルカリ金属）を生成する。さらに、生成したシリル（アルカリ金属）がアルコキシシランと反応することで、結合しているケイ素の数が更に１増えたポリシランが生成して、末端にヒドリド基が再生する。ポリシランの末端のヒドリド基は、再度、シリル（アルカリ金属）によって脱プロトン化して、ケイ素−ケイ素結合の結合数が増加したアニオン種であるシリル（アルカリ金属）の生成を繰り返す。シリル（アルカリ金属）がアルコキシシランと再度反応することで、伸張したケイ素−ケイ素結合の末端にヒドリド基を持つ直鎖ポリシランが生成する工程を繰り返す。
【００１７】
本発明のポリシランの製造方法は、求核付加（置換）反応とアルカリ金属アルコキシドの脱離とを、アルゴン雰囲気下の摂氏−１０度以上−５度以下の温度で行なうことが好ましい。
【発明の効果】
【００１８】
本発明のポリシランの製造方法は、ポリシランのケイ素−ケイ素結合の末端の脱プロトン化工程とアルコキシシランへの求核付加（置換）工程を繰り返すことを特徴とする。工程の繰り返し１回ごとに、最後には必ず末端のヒドリド基が再生し、ケイ素−ケイ素結合で構成される直鎖を伸長することができる。本発明のポリシランの製造方法は、今までの反応条件や触媒活性にとらわれないケイ素鎖の伸長方法を提供することができる。
【００１９】
本発明のポリシランの製造方法によって製造されるポリシランは、ケイ素鎖の長さが繰り返しの回数に依存する。それ故、工程を繰り返すことによって、望む数のケイ素原子が連なった
ケイ素直鎖を持つポリシラン分子を製造することが可能となる。
【００２０】
本発明のポリシランの製造方法は、後処理の前にハライド、トリフラート（トリフルオロメタンスルフォナト）基などの脱離基を有するケイ素化合物を導入することで、ケイ素−ケイ素結合の末端を保護し、さらにケイ素の直鎖が伸長した化合物を得ることができる。特に両末端に脱離基を持つオリゴシランと反応させることで、より長鎖のポリシラン合成が可能となる。
【００２１】
本発明のポリシランの製造方法は、ケイ素−ケイ素結合の末端の脱プロトン化工程とアルコキシシランへの求核付加（置換）工程の繰り返しの回数によって、ポリシランの直鎖を構成するケイ素原子の数を容易に制御することができる。
【図面の簡単な説明】
【００２２】
【図１】図１は、本発明のポリシランの製造方法のフローチャートである。
【図２】図２は、本発明のポリシランの生成反応を模式的に示す図である。
【図３】図３は、実施例の方法によって製造したＰｈ（ＳｉＭｅ２）３Ｈの、１Ｈ  ＮＭＲによる分析結果である。
【図４】図４は、実施例の方法によって製造したＰｈ（ＳｉＭｅ２）４Ｈの１Ｈ  ＮＭＲによる分析結果である。
【図５】図５は、実施例の方法によって製造したＰｈ（ＳｉＭｅ２）３ＨのＥＩ質量分析の結果である。
【図６】図６は、実施例の方法によって製造したＰｈ（ＳｉＭｅ２）４ＨのＥＩ質量分析の結果である。
【実施例】
【００２３】
（実施例１）
以下、本発明にかかる製造方法の実施例と、この実施例の製造方法によって得られるポリシランの分析結果について、図面を参照しつつ説明する。
【００２４】
図１は、本発明のポリシランの製造方法の概要を示すフローチャートである。図２は、ポリシランの製造工程で行われる生成反応を模式的に示した図である。
【００２５】
図１に示したとおり、本発明のポリシランの製造方法は、シリル（アルカリ金属）に、ヒドリド基を持つアルコキシシランを添加する工程（ステップ１）と、求核付加（置換）反応とアルカリ金属アルコキシドの脱離によって、ケイ素の係合数が１増えたポリシランを製造する工程（ステップ２）と、製造したポリシランのケイ素鎖に含まれるケイ素原子の数を確認する工程（ステップ３）と、を備えている。ケイ素原子の数が規定の数となっているとき、反応を終了する。
【００２６】
製造したポリシランのケイ素鎖を構成するケイ素原子の数が規定に満たないときは、このポリシランに、シリル（アルカリ金属）を作用させる（ステップ４）。この反応により、シリル（アルカリ金属）を製造する（ステップ５）。処理はステップ１に戻り、ステップ５で製造したシリル（アルカリ金属）をアルコキシシランに添加する処理を繰り返す。求核付加（置換）反応とアルカリ金属アルコキシドの脱離が生じ、ケイ素の結合数がさらに１増えたポリシランを製造することができる。
【００２７】
以下に、実施例１として、出発物質のシリル（アルカリ金属）にジメチルフェニルシリルリチウムを用い、同じく出発物質のヒドリド基を持つアルコキシシランに１−ブトキシジメチルシランを用いて、ケイ素の結合数が３から７のポリシラン（以下、オリゴシランとも言う）を製造した例を説明する。
【００２８】
出発物質のジメチルフェニルシリルリチウムと１−ブトキシジメチルシランの構造式を、示す。
【化１】
2018145139.tif 000003
【化２】
2018145139.tif 000004
【００２９】
図２は、ポリシランの生成反応と製造条件の概要を模式的に示した図である。図中、Ｍｅはメチル基を示し、Ｂｕはブチル基を示し、Ｐｈはフェニル基を示している。
【００３０】
本実施例のポリシランの製造条件を説明する。図１のステップ１に対応する反応として、アルゴン雰囲気下の摂氏−１０度〜−５度で、１．１  ｍＬ、１．１  ｍｍｏｌのジメチルフェニルシリルリチウム（符号２）に、０．１９  ｍＬ、１．０  ｍｍｏｌの１−ブトキシジメチルシラン（符号１）を加えて、３０分反応させる。ここで、ジメチルフェニルシリルリチウムは、クロロジメチルフェニルシランとリチウムから調製したものである。
【００３１】
更に、１．１  ｍＬ、１．１  ｍｍｏｌのジメチルフェニルシリルリチウムを非常にゆっくりと滴下し、引き続き０．１９  ｍＬ、１．０  ｍｍｏｌの１−ブトキシジメチルシランをゆっくりと滴下した。この交互の滴下を、３０分ごとにさらに３回繰り返し、同じ摂氏−１０度〜−５度の温度条件で３時間反応を行った。これにより、ポリシランが製造された。
【００３２】
反応混合物からの、望ましい数のケイ素原子が連なった直鎖ポリシランの抽出方法は、以下のとおりである。得られた反応混合物を飽和食塩水で洗浄し、ヘキサンで抽出して有機層と水層に分ける。水層をヘキサンとジエチルエーテルで洗浄し、ヘキサンで抽出した有機層と合わせる。有機層を無水硫酸ナトリウムで乾燥させる。溶媒留去後、ヘキサン２５０  ｍＬに対してトリエチルアミン１  ｍＬを展開溶媒としたシリカゲルカラムによって、Ｒｆ値が０．５付近のオリゴシランを分離した。これにより、オリゴシランから不純物であるシリルエーテルを除去することができた。これにより、図３中に符号３で示したモノシランと、符号４で示したジシランを除去した。さらに、抽出したオリゴシランの混合物を、展開溶媒にクロロホルムを用い、充填物質にＪＡＩＧＥＬ−１Ｈ，２Ｈを用いたリサイクル分取ＨＰＬＣによって分離した。
【００３３】
実施例の製造方法によって得られたオリゴシランの収量と収率を以下に示す。なお、測定が可能であったオリゴシランは、直鎖を構成するケイ素原子の数が３から７のオリゴシランであった。これらの構造式を、図２でそれぞれ符号５から９を付して示している。ケイ素原子の数が８以上のポリシランも生成していることが分析により確認されているが、収量が少ないため、分離することが困難であった。
【００３４】
【表１】
2018145139.tif 000005
【００３５】
図３から図６に、実施例の製造方法によって製造したオリゴシランＰｈ（ＳｉＭｅ２）ｎＨ（ｎ＝３，４）の測定結果を図に示す。図３にＰｈ（ＳｉＭｅ２）３Ｈの１Ｈ  ＮＭＲによる分析結果を示し、図４にＰｈ（ＳｉＭｅ２）４Ｈの１Ｈ  ＮＭＲの分析結果を示す。図５にＰｈ（ＳｉＭｅ２）３ＨのＥＩ質量分析の結果を示し、図６にＰｈ（ＳｉＭｅ２）４ＨのＥＩ質量分析の結果を示す。
【００３６】
それぞれの分析結果を解説する。Ｐｈ（ＳｉＭｅ２）３Ｈでは、ＮＭＲにより、７．５および  ７．２  ｐｐｍにフェニル基に由来するピーク、４  ｐｐｍ付近にはケイ素上の水素（Ｓｉ−Ｈ）に由来するピーク、０．４−０．０  ｐｐｍ付近にメチル基に由来するピークが観測されている。なお、７．２  ｐｐｍにある単重線はベンゼン−ｄ６測定溶媒中に含まれる残余水素によるピークである。これらのピークは他の既知の化合物と比較しても妥当な値を持つ。０．５  ｐｐｍ付近に観測されている二重線とケイ素上の水素のピークはカップリングしており、その結合定数（３ＪＨＨ）は通常の炭素―炭素結合での結合定数（３ＪＨＨ）である〜７  Ｈｚよりも小さいＨ−Ｃ−Ｓｉ−Ｈビシナルカップリングとして妥当な値である。また、Ｓｉ−Ｈのピークが７重線、カップリングしているメチル基が２重線であることから、Ｈ−Ｓｉ−（ＣＨ３）２の部分構造の存在が推定される。最後にフェニル基に由来するピークとＳｉ−Ｈに由来するピーク、メチル基に由来するピークの積分強度比は、ケイ素上の水素の緩和時間が長いため通常少し積分強度が小さく測定されることから、約５：１：１２であり、これは化学式にある水素の比を正しく反映していると考えられる。また、図５の質量分析の結果からは、親ピークと考えられるＣ１２Ｈ２４Ｓｉ３によるｍ／ｅ  ２５２、および同位体によるｍ／ｅ  ２５３が観測されている。また、ｍ／ｅ  １３５は、Ｃ８Ｈ１１ＳｉつまりＰｈ［Ｓｉ（ＣＨ３）２］＋によるピークと考えられる。このピークは強度が一番大きいが、この理由としてカチオンがフェニル基によって安定化されているとすれば妥当である。２番目に大きいｍ／ｅ  １１６は、ｍ／ｅ１３５からＣＨ２少ないものに対応し、メチル基が切れてヒドリド基になっているものと推察される。よって、これらの測定結果は全て、製造された物質の構造Ｐｈ（ＳｉＭｅ２）３Ｈを支持するものである。
【００３７】
同様に図４の１Ｈ  ＮＭＲスペクトルは、Ｐｈ（ＳｉＭｅ２）４Ｈの構造を矛盾なく示している。図６の質量分析の結果からは、親ピークであるｍ／ｅ  ３１０を観測した。これはＣ１４Ｈ３０Ｓｉ４に対応する分子量である。同様にｍ／ｅ  １３５  のＣ８Ｈ１１Ｓｉ、つまりＰｈ［Ｓｉ（ＣＨ３）２］＋によるピークが観測されている。さらに、特記すべき点としてｍ／ｅ  ２５１のピークが大きく観測されている。これはＰｈ（ＳｉＭｅ２）３Ｈの組成式Ｃ１２Ｈ２４Ｓｉ３の親ピークよりもマスナンバーが１少ない値であるので、Ｃ１２Ｈ２３Ｓｉ３＋つまりＰｈ（ＳｉＭｅ２）３＋と考えられるピークである。このことはｍ／ｅ  ２５１のピークが、Ｐｈ（ＳｉＭｅ２）４Ｈから末端のジメチルシリル基ＳｉＨ（ＣＨ３）２の切断を伴い発生したカチオンと考えられ、直鎖でケイ素が４つ連なっていて、さらに末端にジメチルシリル基を持つ構造であることが明らかである。以上、分析結果から、本実施例の製造方法によってＰｈ（ＳｉＭｅ２）ｎＨ（ｎ＝３，４）が生成していることが確認された。
【００３８】
本発明のポリシランの製造方法によって、長鎖のポリシランを効率的に合成することができ、しかも、ケイ素の結合数を制御して、オリゴシランから長鎖のポリシランまで、望む数のケイ素原子が連なったポリシランを製造可能であることが確認された。
【産業上の利用可能性】
【００３９】
本発明の製造方法によって製造されるポリシランは、主鎖のケイ素原子の数を制御することで、特定の光反応特性や導電性を付与することができる。このため、フォトレジスト材料、半導体材料、導電体材料、光―光混合器や光逓倍器などに用いられる非線形光学材料、セラミック材料などへの応用が期待される。
【図１】
2018145139.tif 000006
【図２】
2018145139.tif 000007
【図３】
2018145139.tif 000008
【図４】
2018145139.tif 000009
【図５】
2018145139.tif 000010
【図６】
2018145139.tif 000011